(57)【特許請求の範囲】
【請求項１】
リアクタの中の支持体上に３−５族化合物半導体からなる基板を載置し、前記基板上に有機金属気相成長法により３−５族化合物半導体の積層構造を成長させ、３−５族化合物半導体を製造する製造方法において、リアクタの中の支持体上に載置した基板上に所望の化合物半導体の積層構造を成長させる第一の工程と、連続して前記基板に含まれるドーパントと同じドーパントを含み、かつ前記基板に含まれる５族元素と同じ５族元素を含む化合物半導体を前記積層構造の最表面の層として成長させるとともにリアクタの内壁及び支持体の上に堆積させる第二の工程と、リアクタから化合物半導体を成長させた前記基板を取り出し、前記最表面の層を除去する第三の工程と、基板を取り出した後のリアクタの中の支持体上に３−５族化合物半導体からなる新たな基板を載置する第四の工程と、を備え、第一の工程から第四の工程をこの順に繰り返して３−５族化合物半導体の積層構造を繰り返し製造することを特徴とする３−５族化合物半導体の製造方法。
【発明の詳細な説明】
【技術分野】
【０００１】
本発明は化合物半導体の製造方法に係り、特に３族元素と５族元素とからなる３−５族化合物半導体の製造方法に関する。
【背景技術】
【０００２】
発光ダイオードやレーザダイオード等の発光デバイスや電子デバイスの作製に、ＧａＡｓ、ＡｌＧａＡｓ、ＡｌＧａＩｎＰ、ＧａＩｎＡｓＰ等の３−５族化合物半導体が広く用いられている。これらのデバイスに用いる化合物半導体は、液相エピタキシャル法や有機金属気相成長法（以下、ＭＯＣＶＤ法という）、分子線エピタキシー法等を用いて成長される。最近では特にＭＯＣＶＤ法が広く用いられている。
【０００３】
ＭＯＣＶＤ法は、原料として有機金属ガスと水素化物ガスとをリアクタに供給し、リアクタの内部に置かれた支持体を加熱しながら、この支持体の上に載置された基板結晶上に化合物半導体を成長させる方法である。
【０００４】
発光デバイスや電子デバイス等を得るには、基板上に同種又は異種の化合物半導体を複数連続して成長させる必要がある。例えば、ＡｌＧａＩｎＰを用いた発光ダイオードの場合、ｎ型ＧａＡｓ基板上にｎ型ＧａＡｓからなるバッファ層、ｎ型ＡｌＧａＩｎＰからなる下部クラッド層、ｎ型ＡｌＧａＩｎＰからなる活性層、ｐ型ＡｌＧａＩｎＰからなる上部クラッド層、ｐ型ＡｌＧａＡｓ又はｐ型ＧａＰからなる電流拡散層等を連続して成長させる。
【発明の開示】
【発明が解決しようとする課題】
【０００５】
このような積層構造のデバイスを製造する場合、基板上に成長された積層構造のウエハの表面のモフォロジーが悪くなるという問題が発生することがある。すなわち、積層構造の内部で結晶欠陥が発生し、さらにこれを起点とし欠陥がウエハの表面にまで到達してピットやヒロック（成長丘）を形成することがある。これらの結晶欠陥はデバイス効率の低下や電気的特性の劣化を引き起こし、デバイス作製における歩留まり低下の原因となる。
【０００６】
したがって、本発明はこのような問題を解決するためになされたものであって、良質な結晶性を有する化合物半導体の製造方法を提供するものである。
【課題を解決するための手段】
【０００７】
本発明は、リアクタの中の支持体の上に３−５族化合物半導体からなる基板を載置する第一の工程と、前記基板上に有機金属気相成長法により３−５族化合物半導体を成長させる第二の工程とを含む３−５族化合物半導体の製造方法であって、前記第一の工程の前に、前記基板に含まれる５族元素と同種の５族元素を含む化合物半導体をリアクタの内壁及び支持体の上に堆積させる第三の工程を備えることを特徴とする３−５族化合物半導体の製造方法である。この構成により、基板とその上に接して最初に成長させる化合物半導体との界面における結晶欠陥の発生を抑制することができるという作用を有する。
【発明の効果】
【０００８】
本発明によれば、基板とその上に接して最初に成長させる化合物半導体との界面における結晶欠陥の発生を抑制することができるので、これらの化合物半導体の積層構造を用いた発光デバイスや電子デバイスの製造歩留まりを向上させることができるという優れた効果が得られる。
【発明を実施するための最良の形態】
【０００９】
請求項１に記載の発明は、リアクタの中の支持体上に３−５族化合物半導体からなる基板を載置し、前記基板上に有機金属気相成長法により３−５族化合物半導体の積層構造を成長させ、３−５族化合物半導体を繰り返し製造する製造方法において、リアクタの中の支持体上に載置した基板上に所望の化合物半導体を成長させる第一の工程と、連続して前記基板に含まれる５族元素と同じ５族元素を含む化合物半導体を前記積層構造の最表面の層として成長させるとともにリアクタの内壁及び支持体の上に堆積させる第二の工程と、リアクタから化合物半導体を成長させた前記基板を取り出し、前記最表面の層を除去する第三の工程と、基板を取り出した後のリアクタの中の支持体上に３−５族化合物半導体からなる新たな基板を載置する第四の工程と、を備えることを特徴とする３−５族化合物半導体の製造方法である。この構成により３−５族化合物半導体の製造を継続的に行うことができるという作用を有する。
【００１０】
以下、本発明の実施の形態について、図１及び図２を用いて説明する。
【００１１】
図１に本発明の一実施の形態に係る化合物半導体の製造方法を実施するための結晶成長装置の概略図を示す。結晶成長装置１００は、リアクタ１０１と原料ガス１１の供給系１０２と排気系１０３とを有する。リアクタ１０１の内部にはウエハを載置させる支持体１が設けられており、支持体１の上にＧａＡｓ等からなる基板２が載置されている。支持体１はグラファイト等の熱伝導率の高い材料を用いて形成され、結晶の成長時には支持体１の下部に設けられたヒーター３により約４００℃から約１０００℃程度の高温に加熱される。リアクタ１０１は、このような高温に耐えられるように選択された石英やステンレス、モリブデン等の材料を用いた部品により構成されている。
【００１２】
結晶成長時には、原料ガス供給系１０２より所望の化合物半導体を得るための原料ガス１１をリアクタ１０１へ供給する。リアクタ１０１の内部では、ヒーター３により加熱されて高温に保持された支持体１とその上に載置された基板２により原料ガスが分解され、支持体１の上に堆積するとともに基板２の上に所望の化合物半導体が成長する。支持体１上への堆積または基板２への成長に用いられなかった余剰の原料ガス１２は、排気系１０３へと送られる。
【００１３】
ここで、本発明の請求項１記載の発明の特徴は、所望の化合物半導体の成長に際し、基板に含まれる５族元素と同種の５族元素を含む化合物半導体を予めリアクタの内壁及び支持体の上に堆積させることとしたことである。また、基板に含まれるドーパントと同種のドーパントをさらに含む化合物半導体を予めリアクタの内壁及び支持体の上に堆積させることとしたことである。
【００１４】
図２は図１に示す本発明の一実施の形態に係る方法を実施するための結晶成長装置のリアクタ内部の一部を示す概略断面図である。リアクタ１０１の内部および支持体１の上には、一回前の結晶成長において堆積した化合物半導体の堆積物３１が残存しているのが通常である。
【００１５】
ここで、支持体１の上に基板２を載置し化合物半導体２１を成長させようとすると、支持体の温度を室温から約４００℃〜１０００℃の結晶成長温度に上昇させる過程でリアクタの内壁及び支持体の上の堆積物３１が熱により再び分解してガス状となり、基板２の表面を汚染すると考えられる。これにより、基板２の上に最初に成長される化合物半導体２１と基板２との界面で汚染に起因する結晶欠陥が生じることとなる。このような現象は、堆積物３１と基板２とを構成する元素が異なる場合に特に顕著となる傾向がある。
【００１６】
本発明のように、所望の化合物半導体の成長に際し、予め基板を構成する元素と同じ化合物半導体を堆積させ、これによってリアクタの中に残存する堆積物を被覆すると、被覆した新たな堆積物を構成する元素と基板を構成する元素が同じであるので、所望の化合物半導体を成長させる際の昇温過程で堆積物が分解してガス状となっても、基板を構成する元素とほぼ同一であるので基板の表面を汚染することがなく、良質な表面を維持したまま結晶成長を開始することができる。
【００１７】
さらに、予め堆積させる化合物半導体に成長のための基板に含まれるドーパントと同種のドーパントを含ませると、所望の化合物半導体を成長させる際の昇温過程で堆積物から分解してガス化するドーパントが基板に含まれるドーパントと同種であるので、基板の表面からのドーパントの離脱による空孔、置換原子等の結晶欠陥の形成が抑制されるため、良質な基板表面の維持がより一層効果的となる。
【００１８】
（実施例１）
以下、ＡｌＧａＩｎＰを用いた発光ダイオードの製造方法を例にとり本発明の実施例を説明する。化合物半導体を用いた発光ダイオード等の積層構造の成長後、リアクタにＳｉ、ＧａＡｓ、サファイア等からなるダミーウエハを導入し、支持体の上にダミーウエハを載置する。ヒーターを用いて支持体とその上に載置したダミーウエハとを加熱し、ＡｓＨ3ガスを流しながら結晶成長温度（例えば、６５０℃）にまで温度を上昇させる。次に、原料ガスとしてトリメチルガリウム（ＴＭＧ）を流し始め、結晶成長を開始する。約１μｍ程度成長させた後、ＴＭＧの供給を止め、温度を降下させる。約４００℃以下になった時点でＡｓＨ3ガスの供給を止める。さらに室温程度にまで温度を降下させた後、リアクタからダミーウエハを取り出す。以上の工程により、リアクタの内壁および支持体の表面ならびにダミーウエハの上にはＧａＡｓからなる堆積物が堆積される。
【００１９】
次に、ドーパントとしてＳｉを含むｎ型ＧａＡｓからなる基板をリアクタに導入し、支持体の上に載置する。ヒーターを用いて支持体とその上に載置した基板とを加熱し、ＡｓＨ3を流しながら結晶成長温度（例えば、６５０℃）にまで温度を上昇させる。次に、原料ガスとしてＴＭＧとＳｉＨ4ガスを流し始め、ＳｉドープＧａＡｓからなるｎ型バッファ層を約１μｍの厚さに成長させる。
【００２０】
原料ガスの供給を止めることによりｎ型バッファ層の成長を止めた後、引き続き原料ガスとしてＴＭＧ、トリメチルアルミニウム（ＴＭＡ）、トリメチルインジウム（ＴＭＩ）、ＰＨ3ガスおよびＳｉＨ4ガスを流し始め、ＳｉドープＡｌ0.35Ｇａ0.15Ｉｎ0.5Ｐからなるｎ型クラッド層を約１μｍの厚さに成長させる。
【００２１】
原料ガスの供給を止めることによりｎ型クラッド層の成長を止めた後、同様にしてアンドープＡｌ0.1Ｇａ0.4Ｉｎ0.5Ｐからなる活性層およびＺｎドープＡｌ0.35Ｇａ0.15Ｉｎ0.5Ｐからなるｐ型クラッド層をそれぞれ約０．５μｍおよび約１μｍの厚さに連続して成長させる。ここで、Ｚｎの原料ガスとしてはジメチル亜鉛（ＤＭＺ）を用いる。
【００２２】
原料ガスの供給を止めることによりｐ型クラッド層の成長を止めたのち、引き続き原料ガスとしてＴＭＧ、ＴＭＡ、ＤＭＺおよびＡｓＨ3ガスを流し始め、ＺｎドープＡｌ0.7Ｇａ0.3Ａｓからなるｐ型電流拡散層を約７μｍの厚さに成長させる。
【００２３】
ＡｓＨ3ガスを除く原料ガスの供給を止めることによりｐ型電流拡散層の成長を止めた後、ＡｓＨ3ガスを流しながら温度を降下させる。室温程度になったらＡｓＨ3ガスの供給を止め十分に排気した後、リアクタから基板を取り出す。
【００２４】
このようにして得られた発光ダイオードの積層構造のウエハの表面の欠陥密度を測定したところ８００／ｃｍ2であった。これに対し、本発明の方法を用いずに連続して発光ダイオードの積層構造を成長させたウエハの欠陥密度は１１０００／ｃｍ2であり、本発明の方法を用いた場合に比べ約１４倍多かった。
【００２５】
さらに、発光ダイオードのウエハを通常の方法によりチップにして出力を評価したところ、本発明の方法を用いた場合、本発明の方法を用いない場合に比して約５倍高い出力が得られた。
【００２６】
（実施例２）
化合物半導体を用いた発光ダイオード等の積層構造の成長後、リアクタにＳｉ、ＧａＡｓ、サファイア等からなるダミーウエハを導入し、支持体の上にダミーウエハを載置する。ヒーターを用いて支持体とその上に載置したダミーウエハとを加熱し、ＡｓＨ3ガスとＳｉＨ4ガスを流しながら結晶成長温度（例えば、６５０℃）にまで温度を上昇させる。次に、原料ガスとしてトリメチルガリウム（ＴＭＧ）を流し始め、結晶成長を開始する。約１μｍ程度成長させた後、ＴＭＧの供給を止め、温度を降下させる。約４００℃以下になった時点でＡｓＨ3ガスとＳｉＨ4ガスの供給を止める。さらに室温程度にまで温度を降下させた後、リアクタからダミーウエハを取り出す。以上の工程により、リアクタの内壁および支持体の表面ならびにダミーウエハの上にはＳｉを含むＧａＡｓからなる堆積物が堆積される。
【００２７】
この後、実施例１と同様にして発光ダイオードの積層構造を成長させた。得られたウエハの表面の欠陥密度を測定したところ７６０／ｃｍ2であった。さらに、発光ダイオードのチップとして出力を評価したところ、実施例１のものとほぼ同等であった。
【００２８】
（実施例３）
上記実施例２において、ドーパントとしてＳｉを含むＧａＡｓからなる堆積物を堆積させる工程に代えて、化合物半導体を用いた発光ダイオード等の積層構造の成長後に連続してドーパントとしてＳｉを含むｎ型ＧａＡｓを当該積層構造の最表面の層として成長させる。この後、実施例２と同様にして成長させた発光ダイオードの積層構造の結晶欠陥密度は、実施例１とほぼ同等であり、さらに発光ダイオードの出力も実施例１のものとほぼ同等であった。
【００２９】
本実施例のように発光ダイオード等の積層構造の最表面の層として基板と同種の５族元素及びドーパントを含む３−５族化合物半導体を成長させた場合には、この後の工程においてエッチング等により３−５族化合物半導体を除去することにより、通常の場合と同様にして発光ダイオード等を作製することができる。
【００３０】
このようにして、本発明の請求項１記載の発明を用いて継続的に３−５族化合物半導体の製造を実施すると、３−５族化合物半導体の堆積の工程で必要なダミーウエハを導入する必要がなくなる。
【００３１】
なお、ここでは、ドーパントとしてＳｉを含むｎ型ＧａＡｓ基板の上にＧａＡｓからなるバッファ層を成長させ、その上に積層構造を形成する場合に成長前にドーパントとしてＳｉを含むＧａＡｓをリアクタ内部に堆積させる実施の態様について示したが、ＩｎＰ基板の上にＩｎＧａＡｓＰからなる層またはＩｎＧａＡｓからなる層を成長させる場合には成長前にＩｎＰまたはＩｎＧａＡｓＰを、ＧａＡｓＰ基板の上にＧａＡｓＰからなる層を成長させる場合には成長前にＧａＡｓＰをリアクタ内部に堆積しても良く、本発明の思想の範囲内である。その他本発明の思想を逸脱しない範囲で種々変形しても良い。
【産業上の利用可能性】
【００３２】
３族元素と５族元素とからなる３−５族化合物半導体の製造方法に有用である。
【図面の簡単な説明】
【００３３】
【図１】本発明の一実施の形態に係る化合物半導体の製造方法を実施するための結晶成長装置の概略図
【図２】図１に示す本発明の一実施の形態に係る方法を実施するための結晶成長装置のリアクタ内部の一部を示す概略断面図
【符号の説明】
【００３４】
１  支持体
２  基板
３  ヒーター
１１  原料ガス
１２  余剰の原料ガス
２１  化合物半導体
３１  堆積物
１００  結晶成長装置
１０１  リアクタ
１０２  原料ガス供給系
１０３  排気系
【図１】
0004466642.tif 000002
【図２】
0004466642.tif 000003